СПОСОБ АЛКИЛИРОВАНИЯ АЛКИЛБЕНЗОЛОВ

1. Способ алкилирования алкилбензолов, который включает следующие стадии:
а) подачи алкилбензола, имеющего формулу (I), и первого потока алкилирующего агента в первую зону реакции, где они контактируют с катализатором А с получением реакционного потока I, при этом по меньшей мере один алкилирующий агент выбран из группы, состоящей из метанола, формальдегида и диметоксиметана,
1-4
где R могут быть одинаковыми или разными, каждый независимо выбран из группы, состоящей из C линейных или разветвленных алкилов, предпочтительно, метила, величина n обозначает количество заместителей R и является целым числом 0, 1 или 2, предпочтительно, 0;
б) подачи реакционного потока I и второго потока алкилирующего агента в по меньшей мере одну вторую зону реакции, где они контактируют с катализатором В с получением реакционного потока II; и
в) подачи реакционного потока II в по меньшей мере одну третью зону реакции, где он контактирует с катализатором C с получением реакционного потока III, содержащего продукт алкилирования.
-1
-1
-1
2. Способ алкилирования по п. 1, в котором в первой зоне реакции температура реакции составляет 320-400ºC, предпочтительно, 380-400ºC, среднечасовая скорость подачи сырья (WHSV) равна 2-4 ч, давление при осуществлении реакции равно 0-0.5 МПа (давление по манометру); во второй зоне реакции температура реакции составляет 380-400ºC, предпочтительно 395-415ºC, среднечасовая скорость подачи сырья (WHSV) равна 2-4 ч, давление при осуществлении реакции равно 0-0.5 МПа (давление по манометру); в третьей зоне реакции температура реакции составляет 400-450ºC, предпочтительно, 400-420ºC, среднечасовая скорость подачи сырья (WHSV) равна 2-4 ч, давление при осуществлении реакции равно 0-0.5 МПа (давление по манометру); мольное отношение алкилбензола к первому потоку алкилирующего агента больше 1, но не больше 6, предпочтительно, оно равно 3.5-5.5, и мольное отношение алкилбензола. содержавшегося в реакционном потоке I ко второму потоку алкилирующего агента равно 1-5, предпочтительно, 3-5.
3. Способ алкилирования по п. 2, в котором температура реакции в первой зоне реакции меньше, чем температура реакции в третьей зоне реакции.
4. Способ алкилирования по п. 2, в котором мольное отношение алкилбензола к первому потоку алкилирующего агента больше, чем мольное отношение алкилбензола, содержавшегося в реакционном потоке I, ко второму потоку алкилирующего агента.
5. Способ алкилирования по п. 1, в котором указанная по меньшей мере одна вторая зона реакции включает один реактор со стационарным слоем катализатора или от двух до пяти последовательно соединенных реакторов со стационарным слоем катализатора, при этом по меньшей мере одна третья зона реакции включает один реактор со стационарным слоем катализатора или от двух до пяти последовательно соединенных реакторов со стационарным слоем катализатора.
2
2
3
2
2
3
6. Способ алкилирования в соответствии с любым из предыдущих аспектов, при этом по меньшей мере один из катализатора А, катализатора В и катализатора С представляет собой молекулярное сито, подвергнутое ионному обмену с щелочным металлом, причем это молекулярное сито является одним или более ситом, выбранным из группы, состоящей из молекулярного сита типа X и молекулярного сита типа Y, предпочтительно выбранными из группы, состоящей из молекулярного сита типа X с отношением SiO/AlO, равным 1-7, и молекулярного сита типа Υ с отношением SiO/AlO, равным 2-3, при этом щелочной металл выбран из комбинации K/Rb (предпочтительно, K и Rb содержатся в катализаторе с содержанием 0.4-0.8 ммол/г и 2.5-3.1 ммол/г, соответственно, более предпочтительно, K: 0.5-0.7 ммол/г, Rb: 2.8-3.0 ммол/г), комбинации K/Cs (предпочтительно, K и Cs содержатся в катализаторе с содержанием 0.7-1.3 ммол/г и 1.8-2.5 ммол/г, соответственно, более предпочтительно, K: 0.8-1.2 ммол/г, Cs: 2.0-2.3 ммол/г), комбинации Rb/Cs (предпочтительно, Rb и Cs содержатся в катализаторе с содержанием 0.8-1.5 ммол/г и 1.0-1.7 ммол/г, соответственно, более предпочтительно, Rb: 1.1-1.4 ммол/г, Cs: 1.3-1.5 ммол/г) или комбинации K/Rb/Cs (предпочтительно, K, Rb и Cs содержатся в катализаторе с содержанием 0.4-0.9 ммол/г, 0.5-1.0 ммол/г и 1.8-2.5 ммол/г соответственно, более предпочтительно, K: 0.5-0.7 ммол/г, Rb: 0.6-0.8 ммол/г, Cs: 2.0-2.4 ммол/г), более предпочтительно, комбинации K/Rb/Cs (предпочтительно, K, Rb и Cs содержатся в катализаторе с содержанием 0.5-0.7 ммол/г, 0.6-0.8 ммол/г и 2.0-2.4 ммол/г соответственно, более предпочтительно, K: 0.6-0.7 ммол/г, Rb: 0.7-0.8 ммол/г, Cs: 2.1-2.3 ммол/г).
2
2
3
2
2
3
7. Способ алкилирования по п. 1, в котором по меньшей мере один из катализатора А, катализатора В и катализатора С представляет собой молекулярное сито, подвергнутое ионному обмену с щелочным металлом в соответствии со способом, включающим стадию осуществления контакта молекулярного сита с источником ионов щелочного металла для осуществления ионного обмена, при этом молекулярное сито является одним или более ситом, выбранным из группы, состоящей из молекулярного сита типа X и молекулярного сита типа Y, предпочтительно выбранными из группы, состоящей из молекулярного сита типа X с отношением SiO/AlO, равным 1-7, и молекулярного сита типа Υ с отношением SiO/AlO, равным 2-3, при этом щелочной металл выбран из комбинации K/Rb (предпочтительно, K и Rb содержатся в катализаторе с содержанием 0.4-0.8 ммол/г и 2.5-3.1 ммол/г, соответственно, более предпочтительно, K: 0.5-0.7 ммол/г, Rb: 2.8-3.0 ммол/г), комбинации K/Cs (предпочтительно, K и Cs содержатся в катализаторе с содержанием 0.7-1.3 ммол/г и 1.8-2.5 ммол/г, соответственно, более предпочтительно, K: 0.8-1.2 ммол/г, Cs: 2.0-2.3 ммол/г), комбинации Rb/Cs (предпочтительно, Rb и Cs содержатся в катализаторе с содержанием 0.8-1.5 ммол/г и 1.0-1.7 ммол/г, соответственно, более предпочтительно, Rb: 1.1-1.4 ммол/г, Cs: 1.3-1.5 ммол/г) или комбинации K/Rb/Cs (предпочтительно, K, Rb и Cs содержатся в катализаторе с содержанием 0.4-0.9 ммол/г, 0.5-1.0 ммол/г и 1.8-2.5 ммол/г соответственно, более предпочтительно, K: 0.5-0.7 ммол/г, Rb: 0.6-0.8 ммол/г, Cs: 2.0-2.4 ммол/г), более предпочтительно, комбинации K/Rb/Cs (предпочтительно, K, Rb и Cs содержатся в катализаторе с содержанием 0.5-0.7 ммол/г, 0.6-0.8 ммол/г и 2.0-2.4 ммол/г соответственно, более предпочтительно, K: 0.6-0.7 ммол/г, Rb: 0.7-0.8 ммол/г, Cs: 2.1-2.3 ммол/г).
8. Способ алкилирования по п. 7, в котором щелочной металл представляет собой комбинацию K/Rb/Cs (предпочтительно, K, Rb и Cs содержатся в катализаторе с содержанием 0.5-0.7 ммол/г, 0.6-0.8 ммол/г и 2.0-2.4 ммол/г соответственно, более предпочтительно, K: 0.6-0.7 ммол/г, Rb: 0.7-0.8 ммол/г, Cs: 2.1-2.3 ммол/г), и контактирование включает последовательное осуществление контакта молекулярного сита с источником ионов K, источником ионов Rb и источником ионов Cs.
9. Способ алкилирования по п. 1, который также включает следующие стадии:
2
г) конденсации реакционного потока III с получением реакционного потока IV, и потока паров V, содержащего CO и H;
д) разделения реакционного потока IV с получением потока водной фазы и потока масляной фазы VI; и
е) разделения потока масляной фазы VI с получением алкилбензола и продукта алкилирования.
10. Способ алкилирования по п. 9, в котором алкилбензол, полученный на стадии е) возвращается на стадию а) и/или стадию б).